일반 적 으로 , 구리 합금 의 주조 , 예 를 들 어 연속 또는 반 연속 주조 에 있 어서 , 몰드 에 의해 급격히 발열 ( 拔 熱 ) 되 고 , 덩어리 의 표층 의 수 ㎜ 를 제외 하 고 내부 는 시간 을 들여 응고 시킨다 . 이 때문 에 , 응 고시 및 응고 후 의 냉각 과정 에서 , 실온 에 있 어서 의 Cu 모상 ( 母 相 ) 에 대한 고용 한 ( 固 溶 限 ) 의 한계 를 초과 하 여 함유 된 합금 원소 가 , 결정 입계 및 결정 입자 내 에 정출 ( 晶出 ) 또는 석출 된다 . 특히 Cu - Ni - P 계 합금 의 결정 입계 에 정출 또는 석출 된 Ni - P 화합물 은 모상 의 Cu 보다 융점 이 낮 으므로 , 응고 중 의 불 균일 한 변형 등 으로 발생 되 는 응력 이나 외력 에 의해 , Ni - P 화합물 의 부분 에서 파괴 가 일어난다 . 또 , 열간 압연 의 가열 시 에 있 어서 도 , Ni - P 화합물 이 연화 또는 액상 화 되 면 열간 압연 시 에 균열 이 발생 한다 . 이 와 같이 , Cu - Ni - P 계 합금 에 는 주조 시 의 균열 이나 열간 가공 시 의 균열 이 발생 하 는 문제 가 있 었 는데 , 특허 문헌 1 에 는 그 와 같 은 문제 는 인식 되 어 있 지 않 다 .